(57)【特許請求の範囲】
【請求項１】
希土類合金から希土類元素を回収する方法であって、
前記希土類合金をハライド塩の溶融塩に浸漬し、前記溶融塩中に前記希土類元素のハロゲン化物を抽出する工程を有し、
前記ハライド塩が、Ｌｉ，Ｎａ，Ｋ，Ｒｂ，Ｂｅ，Ｍｇ，Ｃａ，Ｓｒ，Ｂａ，Ｔｉ，Ｖ，Ｃｒ，Ｍｎ，Ｃｏ，Ｎｉ，Ｃｕ，Ｚｎ，Ａｌ，Ｓｉ，Ｃｄ，Ｓｂ，Ｐｂから選ばれる金属と、Ｆ，Ｃｌ，Ｂｒ，Ｉから選ばれるハロゲンとの化合物、又は組成の異なる前記化合物の混合物であることを特徴とする希土類元素の回収方法。
【請求項２】
前記希土類元素のハロゲン化物を含む前記溶融塩を気化させ、当該気体を回収することを特徴とする請求項１に記載の希土類元素の回収方法。
【請求項３】
希土類合金から希土類元素を回収する方法であって、
前記希土類合金に対して予め気化させたハライド塩の気体を供給し、生成した前記希土類元素のハロゲン化物を液体又は気体として回収することを特徴とする希土類元素の回収方法。
【請求項４】
前記ハライド塩が、Ｌｉ，Ｎａ，Ｋ，Ｒｂ，Ｂｅ，Ｍｇ，Ｃａ，Ｓｒ，Ｂａ，Ｔｉ，Ｖ，Ｃｒ，Ｍｎ，Ｆｅ，Ｃｏ，Ｎｉ，Ｃｕ，Ｚｎ，Ａｌ，Ｓｉ，Ｃｄ，Ｓｂ，Ｐｂから選ばれる金属と、Ｆ，Ｃｌ，Ｂｒ，Ｉから選ばれるハロゲンとの化合物、又は組成の異なる前記化合物の混合物であることを特徴とする請求項３に記載の希土類元素の回収方法。
【請求項５】
前記希土類合金から回収される前記希土類元素が、Ｎｄ，Ｄｙ，Ｐｒ，Ｔｂのいずれか又は複数であることを特徴とする請求項１から４のいずれか１項に記載の希土類元素の回収方法。
【請求項６】
Ｆｅ及びＣｕの少なくとも一方と共存する希土類合金スクラップと、金属塩化物ガスとを、１３００〜１８００Ｋの温度で反応させ、
前記希土類合金スクラップ中の希土類元素を希土類元素塩化物の蒸気として選択的に抽出し、分離回収することを特徴とする希土類元素の回収方法。
【請求項７】
Ｎｄ及びＤｙの少なくとも一方を含み、Ｆｅ及びＣｕの少なくとも一方と共存する希土類合金スクラップと、ＦｅＣｌｘ、ＣｕＣｌｘ、ＺｎＣｌｘから選ばれる１種以上の金属塩化物ガスとを、１３００〜１８００Ｋの温度で反応させ、
前記希土類合金スクラップ中のＮｄ及びＤｙを塩化物の蒸気として選択的に抽出し、分離回収することを特徴とする希土類元素の回収方法。
【請求項８】
Ｎｄ及びＤｙの少なくとも一方を含み、Ｆｅ及びＣｕの少なくとも一方と共存する希土類合金スクラップと、金属ヨウ化物ガスとを反応させ、
前記希土類合金スクラップに含まれるＮｄ及びＤｙをヨウ化物の蒸気として選択的に抽出し、分離回収することを特徴とする希土類元素の回収方法。
【請求項９】
希土類合金から希土類元素を回収する方法であって、
前記希土類合金をハライド塩の溶融塩に浸漬し、前記溶融塩中に前記希土類元素のハロゲン化物を抽出する工程と、
前記希土類元素のハロゲン化物が抽出された前記溶融塩を、所定の温度条件で蒸留して、所望の気体分と、所望の液体分と、前記希土類元素のハロゲン化物を含む固体分と、に分離する工程と、
分離された前記固体分を、溶媒に溶解して希土類元素を分離し、精製ないし還元する工程と、
を有し、
前記ハライド塩が、Ｌｉ，Ｎａ，Ｋ，Ｒｂ，Ｂｅ，Ｍｇ，Ｃａ，Ｓｒ，Ｂａ，Ｔｉ，Ｖ，Ｃｒ，Ｍｎ，Ｃｏ，Ｎｉ，Ｃｕ，Ｚｎ，Ａｌ，Ｓｉ，Ｃｄ，Ｓｂ，Ｐｂから選ばれる金属と、Ｆ，Ｃｌ，Ｂｒ，Ｉから選ばれるハロゲンとの化合物、又は組成の異なる前記化合物の混合物であることを特徴とする希土類元素の回収方法。
【請求項１０】
蒸留によって分離される気体分及び液体分が、ハライド塩を構成する金属及びハライド塩であることを特徴とする請求項９に記載の希土類元素の回収方法。
【請求項１１】
蒸留によって分離される気体分及び液体分が、ハライド塩を構成する金属、ハライド塩及び希土類元素のハロゲン化物であり、
前記気体分又は前記液体分として分離された希土類元素のハロゲン化物を精製ないし還元する工程を有することを特徴とする請求項９に記載の希土類元素の回収方法。
【請求項１２】
前記固体分が、前記希土類元素のハロゲン化物が抽出された後の前記希土類合金の残成分と、前記希土類元素のハロゲン化物を含む固体混在物であることを特徴とする請求項９から１１のいずれか１項に記載の希土類元素の回収方法。
【請求項１３】
前記ハライド塩がヨウ化亜鉛であることを特徴とする請求項９から１２のいずれか１項に記載の希土類元素の回収方法。
【請求項１４】
前記希土類合金から回収される前記希土類元素が、Ｎｄ，Ｄｙ，Ｐｒ，Ｔｂのいずれか又は複数であることを特徴とする請求項９から１３のいずれか１項に記載の希土類元素の回収方法。
【請求項１５】
前記希土類合金が、Ｎｄ及びＤｙの少なくとも一方を含み、かつ、Ｆｅ及びＣｕの少なくとも一方と共存する希土類合金であることを特徴とする請求項９から１４のいずれか１項に記載の希土類元素の回収方法。
【請求項１６】
耐熱材料からなる断熱保護室と、
前記断熱保護室内に設置された耐熱腐食性金属からなる反応室と、
前記反応室内に配置された溶融ハライド塩を収容する坩堝と、
前記坩堝に収容された溶融ハライド塩内に、希土類合金スクラップを収容して浸漬される耐熱耐腐食性材料からなるバスケットと、
前記バスケットを昇降させる昇降手段と、
前記坩堝を前記溶融ハライド塩の融点以上の温度に加熱する加熱手段と、
を有し、
前記溶融ハライド塩が、Ｌｉ，Ｎａ，Ｋ，Ｒｂ，Ｂｅ，Ｍｇ，Ｃａ，Ｓｒ，Ｂａ，Ｔｉ，Ｖ，Ｃｒ，Ｍｎ，Ｃｏ，Ｎｉ，Ｃｕ，Ｚｎ，Ａｌ，Ｓｉ，Ｃｄ，Ｓｂ，Ｐｂから選ばれる金属と、Ｆ，Ｃｌ，Ｂｒ，Ｉから選ばれるハロゲンとの化合物、又は組成の異なる前記化合物の混合物であることを特徴とする希土類元素の回収装置。
【請求項１７】
前記断熱保護室は、回収対象の気化物の凝固温度に調節された析出回収部を有することを特徴とする請求項１６記載の希土類元素の回収装置。
【請求項１８】
前記反応室の上部には、ガス導入口およびガス排出口が設けられている請求項１６記載の希土類元素の回収装置。
【請求項１９】
少なくとも反応室の上部を冷却する冷却手段を有する請求項１８記載の希土類元素の回収装置。
【請求項２０】
請求項３から８のいずれか１項に記載の回収方法に用いられる回収装置であって、
耐熱腐食金属からなる円筒状の反応室と、
前記反応室の一端側に設けられたハライド塩の気体を導入するガス導入口および前記反応室の他端側に設けられたガス排出口と、
前記反応室内に設けた希土類合金スクラップ配置部と、
前記反応室を加熱する加熱手段と、
を有することを特徴とする希土類元素の回収装置。
【請求項２１】
請求項９から１５のいずれか１項に記載の回収方法に用いられる回収装置であって、
耐熱腐食金属からなる一端を閉塞した円筒状の反応室と、
前記反応室の他端側に設けられたガス排出口と、
前記反応室の閉塞部側に設けた希土類合金スクラップ配置部と、
前記ガス排出口から反応室内の気化成分を吸引する吸引手段と、
前記反応室を加熱する加熱手段と、
を有することを特徴とする希土類元素の回収装置。
【請求項２２】
前記反応室は、希土類合金スクラップ配置部から、前記ガス排出口に向けて降温する温度勾配が設けられていることを特徴とする請求項２０又は２１記載の希土類元素の回収装置。
【発明の詳細な説明】
【技術分野】
【０００１】
本発明は、希土類元素の回収方法および回収装置に関するものである。
【背景技術】
【０００２】
ネオジム磁石は、ネオジム−鉄−ボロン（Ｎｄ−Ｆｅ−Ｂ）系金属間化合物（Ｎｄ２Ｆｅ１４Ｂ）を主成分とする永久磁石である。ネオジム磁石は、優れた磁気特性、高強度、安価な生産コストなどの利点を有しており、様々な工業製品に応用され、生産量が飛躍的に増大している。ネオジム磁石の主な用途としては、ハードディスクのボイスコイルモータ、エアコンのコンプレッサモータ、ハイブリッド自動車用モータなどが挙げられる。また、エアコンのコンプレッサやハイブリッド自動車等の用途では、高温で高い保磁力が必要とされるため、保磁力を高めるためにＤｙを添加したネオジム磁石が用いられている。今後はハイブリッド自動車の普及によりＤｙを添加したネオジム磁石の消費が大幅に増え、将来的には多量の磁石スクラップが生じると予想される。【０００３】
一方、ネオジム磁石の原料となるＮｄ及びＤｙなどの希土類元素は、優良な鉱床が特定の国に偏在しており、国の輸出規制等により価格が変動しやすく、そのために安定供給に対する不安が高まっている。また、希土類元素を含む鉱石にはウラン（Ｕ）やトリウム（Ｔｈ）といった放射性元素も含まれており、採掘に伴う環境破壊や希土類精製の際に濃縮される放射性物質の処理が深刻な問題となりつつある。Ｄｙに関しては放射性元素をほとんど含まないイオン吸着型の鉱床が存在するが、この鉱石は地質学的にも希少な鉱床であり、採掘、抽出の際は酸を土壌に直接注入するため環境を破壊する。また、Ｎｄは、資源的には比較的豊富に存在するため枯渇等の心配は少ないが、鉱石から生産する際には、放射性元素の処理の問題は避けられない。鉱石の採掘や製錬に伴う環境破壊と、将来のネオジム磁石の需要増加を考えると、製品スクラップからの希土類元素の回収は重要な課題である。しかし、現在はＭＲＩ用磁石など大型のものを除いて、製品からの希土類元素のリサイクルはほとんど行われていない。【０００４】
ところで、ネオジム磁石のリサイクルの方法としては、希土類磁石のスクラップ又は磁石スラッジ（磁石の削り屑）に、鉄塩化物を接触させ、希土類元素を塩化物として回収する方法が提案されている（特許文献１参照）。この発明は、固体の塩化鉄と活性炭と磁石スラッジを混合したものを加熱し、その後に蒸留を行うことで希土類元素の塩化物と塩化鉄とを分離回収するものである。この方法は、Ｎｄ２Ｏ３などの酸化されているＮｄも塩化物に変換して効率良く分離回収できる特徴を有するが、化学反応の進行を炭素還元雰囲気下かつ塩素分圧が高い領域で行うことを特徴としているため、塩化剤としては還元性の高い塩化鉄（ＦｅＣｌ２）しか反応に利用できない。
【特許文献１】特開２００３−０７３７５４公報
【発明の開示】
【発明が解決しようとする課題】
【０００５】
特許文献１記載の技術によれば、ネオジム磁石や磁石スラッジからのＮｄ及びＤｙの回収が可能であるが、希土類合金には多種多様なものが存在しており、上記技術がこれらにも適用できるかについては不明である。とくに、今後量的な増大が予想される自動車用の高出力モータなどに使用される大型磁石のスクラップからの希土類元素の選択分離・高効率回収技術の開発は社会的にも重要な課題である。【０００６】
そこで本発明は、希土類合金からの希土類元素の抽出効率を高め、また多様な希土類元素にも適用可能な回収方法および回収装置を提供することを目的としている。
【課題を解決するための手段】
【０００７】
本発明は、上記課題を解決するために、本発明の一実施形態は、希土類合金から希土類元素を回収する方法であって、前記希土類合金をハライド塩の溶融塩に浸漬し、前記溶融塩中に前記希土類元素のハロゲン化物を抽出する工程を有し、前記ハライド塩が、Ｌｉ，Ｎａ，Ｋ，Ｒｂ，Ｂｅ，Ｍｇ，Ｃａ，Ｓｒ，Ｂａ，Ｔｉ，Ｖ，Ｃｒ，Ｍｎ，Ｃｏ，Ｎｉ，Ｃｕ，Ｚｎ，Ａｌ，Ｓｉ，Ｃｄ，Ｓｂ，Ｐｂから選ばれる金属と、Ｆ，Ｃｌ，Ｂｒ，Ｉから選ばれるハロゲンとの化合物、又は組成の異なる前記化合物の混合物であることを特徴とする。
【０００８】
この実施形態によれば、溶融塩に浸漬するという簡便な方法で希土類合金からの希土類元素の抽出を行うことができる。また、反応媒体であるハライド塩には、塩化鉄に限らず種々のハライド塩を用いることができるため、希土類合金の種類や抽出対象である希土類元素の種類に応じて適切な反応媒体を選択することができる。【０００９】
前記希土類元素のハロゲン化物を含む前記溶融塩を気化させ、当該気体を回収することもできる。この回収方法によれば、希土類元素ハロゲン化物と溶融塩との分離を容易に実施することができる。また、気化温度の高いハライド塩を用いれば、高濃度の希土類元素ハロゲン化物の気体を得ることができ、分離効率をさらに高めることができる。【００１０】
また本発明の他の実施形態は、希土類合金から希土類元素を回収する方法であって、前記希土類合金に対して予め気化させたハライド塩の気体を供給し、生成した前記希土類元素のハロゲン化物を液体又は気体として回収することを特徴とする。
【００１１】
この実施形態によれば、反応媒体であるハライド塩又はハロゲンを気体として供給するので、極めて複雑な形状の希土類合金からも効率よく希土類元素を抽出することができる。また反応媒体であるハライド塩及びハロゲンには、塩化鉄に限らず種々のハライド塩及びハロゲンを用いることができるため、希土類合金の種類や抽出対象である希土類元素の種類に応じて適切な反応媒体を選択することができる。【００１２】
本発明の希土類元素の回収方法は、Ｆｅ及びＣｕの少なくとも一方と共存する希土類合金スクラップと、金属塩化物ガスとを、１３００〜１８００Ｋの温度で反応させ、前記希土類合金スクラップ中の希土類元素を希土類元素塩化物の蒸気として選択的に抽出し、分離回収することを特徴とする。【００１３】
この実施形態によれば、金属塩化物ガスを用いて希土類合金スクラップにおいて希土類元素を選択的に塩化させることができ、さらに上記の温度範囲とすることで、実用的な蒸気圧の希土類元素塩化物を発生させ、効率よく希土類元素の塩化物を回収することができる。【００１４】
本発明の他の実施形態は、Ｎｄ及びＤｙの少なくとも一方を含み、Ｆｅ及びＣｕの少なくとも一方と共存する希土類合金スクラップと、ＦｅＣｌｘ、ＣｕＣｌｘ、ＺｎＣｌｘ(ｘは金属ハライドの金属原子の価数に対応した数。以下、同じ。)から選ばれる１種以上の金属塩化物ガスとを、１３００〜１８００Ｋの温度で反応させ、前記希土類合金スクラップ中のＮｄ及びＤｙを塩化物の蒸気として選択的に抽出し、分離回収することを特徴とする。【００１５】
この実施形態によれば、ＦｅやＣｕといった共存金属と金属塩化物ガスとの反応を抑え、より効率よくＮｄやＤｙを塩化物蒸気として回収することが可能である。また、有害な廃棄物が発生せず、環境に対する負荷が小さいという利点も得られる。【００１６】
本発明の他の実施形態は、Ｎｄ及びＤｙの少なくとも一方を含み、Ｆｅ及びＣｕの少なくとも一方と共存する希土類合金スクラップと、金属ヨウ化物ガスとを反応させ、前記希土類合金スクラップに含まれるＮｄ及びＤｙをヨウ化物の蒸気として選択的に抽出し、分離回収することを特徴とする。【００１７】
この実施形態によれば、金属ヨウ化物ガスを供給することでＮｄやＤｙのヨウ化物蒸気を発生させ、これを回収する。ヨウ化物ガスは塩化物ガスに比して高い蒸気圧が得られるため、反応温度を低くすることができる。【００１８】
また、本発明の他の実施形態は、希土類合金から希土類元素を回収する方法であって、前記希土類合金をハライド塩の溶融塩に浸漬し、前記溶融塩中に前記希土類元素のハロゲン化物を抽出する工程と、前記希土類元素のハロゲン化物が抽出された前記溶融塩を、所定の温度条件で蒸留して、所望の気体分と、所望の液体分と、前記希土類元素のハロゲン化物を含む固体分と、に分離する工程と、分離された前記固体分を、溶媒に溶解して希土類元素を分離し、精製ないし還元する工程と、を有し、前記ハライド塩が、Ｌｉ，Ｎａ，Ｋ，Ｒｂ，Ｂｅ，Ｍｇ，Ｃａ，Ｓｒ，Ｂａ，Ｔｉ，Ｖ，Ｃｒ，Ｍｎ，Ｃｏ，Ｎｉ，Ｃｕ，Ｚｎ，Ａｌ，Ｓｉ，Ｃｄ，Ｓｂ，Ｐｂから選ばれる金属と、Ｆ，Ｃｌ，Ｂｒ，Ｉから選ばれるハロゲンとの化合物、又は組成の異なる前記化合物の混合物であることを特徴とする。
【００１９】
この実施形態によれば、溶融塩に浸漬するという簡便な方法で希土類合金から希土類元素の抽出を行うことができる。また、所定の温度条件で蒸留を行うことによって、所望の気体分と、所望の液体分と、前記希土類元素のハロゲン化物を含む固体分とに分離する工程と、分離された固体分を、溶媒に溶解して希土類元素を分離し、精製ないし還元する工程と、を備えているので、溶融塩中に抽出された希土類元素を確実に回収することができる。また、反応媒体であるハライド塩には、塩化鉄に限らず種々のハライド塩を用いることができるため、希土類合金の種類や抽出対象である希土類元素の種類に応じて適切な反応媒体を選択することができる。【００２０】
蒸留によって分離される気体分及び液体分が、ハライド塩を構成する金属及びハライド塩であってもよい。【００２１】
この回収方法によれば、固体分に積極的に希土類元素のハロゲン化物等の化合物を残存させることになり、この固体分を溶媒に溶解して希土類元素を分離し、精製・還元することにより、効率的に希土類元素を回収することができる。よって、蒸留・分離の制御が比較的容易になり、固体分中の希土類元素のハロゲン化物を溶媒に溶解するという簡易な方法で確実に希土類元素を分離でき、希土類元素の回収率を高めることができる。【００２２】
また、蒸留によって分離される気体分及び液体分が、ハライド塩を構成する金属、ハライド塩及び希土類元素のハロゲン化物であり、前記気体分又は前記液体分として分離された希土類元素のハロゲン化物を精製ないし還元する工程を有する構成としてもよい。【００２３】
この回収方法によれば、希土類元素のハロゲン化物の一部が気体分及び液体分として分離されるため、残存する固体分中の希土類元素のハロゲン化物は比較的少なくなるが、回収方法全体としての希土類元素の回収率を高めることができる。また、蒸留・分離工程を行った際に、固体分に前記希土類元素のハロゲン化物が含まれていても、固体分からも希土類元素を回収できる。よって、蒸留・分離工程において希土類元素のハロゲン化物を気体分及び液体分として分離する場合に比較して、蒸留・分離工程での条件を比較的緩和することができる。【００２４】
また、前記固体分が、前記希土類元素のハロゲン化物が抽出された後の前記希土類合金の残成分と、前記希土類元素のハロゲン化物とを含んだ固体混在物であることが好ましい。【００２５】
また、前記ハライド塩が、Ｌｉ，Ｎａ，Ｋ，Ｒｂ，Ｂｅ，Ｍｇ，Ｃａ，Ｓｒ，Ｂａ，Ｔｉ，Ｖ，Ｃｒ，Ｍｎ，Ｆｅ，Ｃｏ，Ｎｉ，Ｃｕ，Ｚｎ，Ａｌ，Ｓｉ，Ｃｄ，Ｓｂ，Ｐｂから選ばれる金属と、Ｆ，Ｃｌ，Ｂｒ，Ｉから選ばれるハロゲンとの化合物、又は組成の異なる前記化合物の混合物であることが好ましい。【００２６】
具体的には、ハライド塩は、希土類合金中の希土類元素と反応性が高いものが好ましい。さらに、ハライド塩や反応生成物の蒸気圧が高く、蒸留・分離が容易に行えるもの、あるいは、希土類合金とハライド塩が反応した後に生成する固体との分離が容易に行えることが好ましい。【００２７】
より具体的には、前記ハライド塩がヨウ化亜鉛であることが好ましい。ヨウ化物ガスは、塩化物ガスに比して高い蒸気圧が得られるため、蒸留・分離工程における温度を低く設定することができる。【００２８】
前記希土類合金から回収される前記希土類元素が、Ｎｄ，Ｄｙ，Ｐｒ，Ｔｂのいずれか又は複数であることが好ましい。【００２９】
すなわち、本発明は、ネオジム磁石やプラセオジム磁石、光磁気ディスク等の磁性材料製品からの希土類元素の回収に好適に用いることができる。【００３０】
前記希土類合金が、Ｎｄ及びＤｙの少なくとも一方を含み、かつ、Ｆｅ及びＣｕの少なくとも一方と共存する希土類合金であることが好ましい。
【発明の効果】
【００３１】
本発明によれば、溶融塩への浸漬、あるいはガスを用いた直接抽出により希土類合金から希土類元素を高効率に抽出することができる。また、多種のハライド塩又はハロゲンから選択した反応媒体を用いることができるので、多様な希土類元素にも適用可能である。【００３２】
本発明の実施形態によれば、溶融塩に浸漬するという簡便な方法で希土類合金からの希土類元素の抽出を行うことができ、かつ、蒸留・分離工程によって気体分と液体分と固体分とに分離し、固体分に含まれる希土類元素を簡易な工程で回収できる。また、反応媒体であるハライド塩には、塩化鉄に限らず種々のハライド塩を用いることができるため、希土類合金の種類や抽出対象である希土類元素の種類に応じて適切な反応媒体を選択することができ、多様な希土類元素にも適用可能である。
【図面の簡単な説明】
【００３３】
【図１】第１の実施形態に係る抽出装置を示す図。
【図２】本発明に係る希土類元素の回収方法を示すフローチャート。
【図３】Ｎｄ−Ｃｌ系、Ｄｙ−Ｃｌ系の等温ポテンシャル図。
【図４】第２の実施形態に係る抽出装置を示す図。
【図５】第３の実施形態に係る抽出装置を示す図。
【図６】本発明の実施形態に係る蒸留装置を示す図。
【図７】本発明に係る希土類元素の回収方法を示すフローチャート。
【図８】Ｎｄ−Ｉ系、Ｄｙ−Ｉ系の等温ポテンシャル図。
【図９】第４の実施形態に係る抽出装置を示す図。
【図１０】ＸＲＤ測定の結果を示す図。
【図１１】反応時間と抽出率との関係を示す図。
【図１２】実施例に係る蒸留装置の使用方法を示す図。
【図１３】実施例に係る蒸留結果の析出物状況を示す図。
【図１４】ＸＲＤ測定の結果を示す図。
【図１５】ＸＲＤ測定の結果を示す図。
【符号の説明】
【００３４】
１００，２００・・・抽出装置、１０１・・・アルミナ管、１０２，２０１・・・反応室、２０２，１０３・・・ヒータ、１０４・・・温度計、１０５，３１１・・・スポンジチタン（ゲッター剤）、１１０，２１０・・・希土類合金、１１１・・・ワイヤー、１１２・・・ステンレスホイル、１１３・・・鉄鋼製坩堝、１１４・・・溶融塩、１１５・・・ステンレス鋼製スクラップ保持バスケット、１１７・・・溶融塩原料投入口、１１８・・・蓋体、２０３・・・ガス導入口、２０４・・・ガス排出口、３００・・・蒸留装置、３０１・・・アルミナ管、３０２・・・反応室、３０３・・・ヒータ、３０４・・・栓部材、３０５・・・給排気部、３０６・・・チタン箔。
【発明を実施するための最良の形態】
【００３５】
（第１の実施形態）
図１は、本実施形態の希土類元素の回収方法で用いる抽出装置の一例を示す図である。図１に示す抽出装置１００は、耐熱材料、たとえばアルミナセラミックスからなる有底円筒状の断熱保護室（以下アルミナ管）１０１と、アルミナ管１０１内に設けられた耐熱腐食ステンレス製の反応室１０２と、アルミナ管１０１の周囲に配設されたヒータ１０３と、反応室１０２内に配設された鉄鋼製坩堝１１３とを備えている。反応室１０２にはまた、反応室１０２内の温度を測定する温度計１０４と、反応室１０２内に配置されたスポンジチタン（ゲッター剤）１０５とが設けられている。鉄鋼製坩堝１１３内には、溶融塩１１４と、ワイヤー１１１により吊り下げられたステンレス鋼製スクラップ保持バスケット１１５が配置される。ステンレス鋼製スクラップ保持バスケット１１５内に、ネオジム磁石等の希土類合金１１０が収容される。【００３６】
図２は、本実施形態の希土類元素の回収方法を示すフローチャートである。図２に示すように、本実施形態の回収方法は、ハロゲン塩（ＭｇＣｌ２など）を用いて希土類合金（Ｄｙ含有ネオジム磁石など）から希土類元素（Ｎｄ、Ｄｙなど）を抽出する工程Ｓ１と、抽出処理後の固体成分と液体成分とを分離する工程Ｓ２と、工程Ｓ２で分離された液体成分から希土類元素ハロゲン化物（ＮｄＣｌｘ、ＤｙＣｌｘなど）を分離する工程Ｓ３と、希土類元素ハロゲン化物を精製ないし還元して希土類元素（Ｎｄ、Ｄｙなど）を得る工程Ｓ４と、を有する。工程Ｓ３およびＳ４の代わりに、従来型の希土類元素の湿式分離・精製工程を利用することもできる。また、反応条件によっては、工程Ｓ２において、目的の希土類元素ハロゲン化物や反応生成物をガスとして直接分離・回収することもできる。【００３７】
上記抽出装置１００を用いて本発明に係る回収方法による希土類元素の回収を実施するには、まず、鉄鋼製坩堝１１３内に、希土類合金１１０を収容したステンレス鋼製スクラップ保持バスケット１１５と、溶融塩１１４となる回収対象の希土類元素を抽出するハライド塩（液体又は固体）を収容する。また必要に応じて、ステンレスホイル１１２等で鉄鋼製坩堝１１３に蓋をしておく。【００３８】
処理対象物である希土類合金１１０としては、ネオジム磁石やプラセオジム磁石等の希土類磁石のスクラップやスラッジ（加工、研削屑）が典型的なものとして挙げられるが、これらのスクラップに限らず、電池電極などからの希土類金属の回収に用いてもよく、磁石合金や水素吸蔵合金を溶製する場合に発生するスラグ等からの希土類元素の回収に用いてもよい。【００３９】
溶融塩１１４となるハライド塩としては、Ｌｉ，Ｎａ，Ｋ，Ｒｂ，Ｂｅ，Ｍｇ，Ｃａ，Ｓｒ，Ｂａ，Ｔｉ，Ｖ，Ｃｒ，Ｍｎ，Ｆｅ，Ｃｏ，Ｎｉ，Ｃｕ，Ｚｎ，Ａｌ，Ｓｉ，Ｃｄ，Ｓｂ，Ｐｂから選ばれる金属とＦ，Ｃｌ，Ｂｒ，Ｉから選ばれるハロゲンとの化合物、又は組成の異なる前記化合物の混合物を用いることができる。【００４０】
具体的には、ＬｉＦ、ＮａＦ、ＫＦ、ＲｂＦ、ＬｉＣｌ、ＮａＣｌ、ＫＣｌ、ＲｂＣｌ、ＬｉＢｒ、ＮａＢｒ、ＫＢｒ、ＲｂＢｒ、ＬｉＩ、ＮａＩ、ＫＩ、ＲｂＩ、ＭｇＦ２、ＣａＦ２、ＳｒＦ２、ＢａＦ２、ＭｇＣｌ２、ＣａＣｌ２、ＳｒＣｌ２、ＢａＣｌ２、ＭｇＢｒ２、ＣａＢｒ２、ＳｒＢｒ２、ＢａＢｒ２、ＭｇＩ２、ＣａＩ２、ＳｒＩ２、ＢａＩ２等を使用することができる。【００４１】
その後、ヒータ１０３により１０００Ｋ〜１５００Ｋに保持された反応室１０２内に、上記の鉄鋼製坩堝１１３を配置し、数時間〜十数時間程度保持する。これにより、希土類合金１１０に含まれるＮｄやＤｙは、ハロゲン化物（ＮｄＣｌｘやＮｄＩｘ、ＤｙＣｌｘ等）となって溶融塩１１４に抽出される（工程Ｓ１）。【００４２】
そして、反応終了後の溶融塩１１４からステンレス鋼製スクラップ保持バスケット１１５とともに残渣物（希土類合金がネオジム磁石である場合にはＦｅ、Ｂ等）を取り出すことで、希土類元素ハロゲン化物が溶解した溶融塩１１４を得ることができる（工程Ｓ２）。【００４３】
その後は、蒸留法など用いて希土類元素ハロゲン化物とハライド塩とを分離することができる（工程Ｓ３）。あるいは、希土類元素ハロゲン化物を含むハライド塩を水溶液に溶解して湿式法を用いて精製分離する方法を用いてもよい（工程Ｓ３、Ｓ４）。【００４４】
なお、抽出装置１００の具体的構成については、一例を示したに過ぎず、装置の規模や抽出プロセスに応じて適宜変更することができる。また、反応室１０２や鉄鋼製坩堝１１３等の各部材の材質についても一例を示したものであり、処理対象物である希土類合金１１０や溶融塩１１４の種類に応じて適宜変更することができる。【００４５】
ここで、希土類合金１１０としてネオジム磁石（Ｎｄ−Ｆｅ−Ｂ−Ｄｙ合金）を用い、ハライド塩（溶融塩１１４）としてＭｇＣｌ２を用いた場合のＮｄ及びＤｙの抽出作用について説明する。【００４６】
図３は、１３００ＫにおけるＮｄ−Ｃｌ系及びＤｙ−Ｃｌ系の等温化学ポテンシャル図であり、同図に示す水平方向に延びる点線は、溶融塩１１４にＭｇＣｌ２を用いた場合におけるＭｇ／ＭｇＣｌ２平衡時の塩素分圧である。図３に示すように、Ｍｇ／ＭｇＣｌ２平衡時の塩素分圧下では、ＮｄＣｌ３、ＤｙＣｌ２が安定相として存在すると予想される。したがって、ＭｇＣｌ２との反応によるネオジム磁石中の希土類元素の抽出は、１３００Ｋでは以下に示す反応式に従って進行するものと考えられ、ネオジム磁石に含まれるＮｄ及びＤｙは塩化物となって溶融塩１１４に抽出される。【００４７】
２Ｎｄ（ｓ）  ＋  ３ＭｇＣｌ２（ｌ）  →  ２ＮｄＣｌ３（ｌ）  ＋  ３Ｍｇ（ｌ）  …（１）
ΔＧ°＝  −１５１．６ｋＪ  ａｔ  １３００Ｋ【００４８】
Ｄｙ（ｓ）  ＋  ＭｇＣｌ２（ｌ）  →  ＤｙＣｌ２（ｌ）  ＋  Ｍｇ（ｌ）      …（２）
ΔＧ°＝  −５７．６ｋＪ  ａｔ  １３００Ｋ【００４９】
なお、ＭｇＣｌ２を用いた場合のＮｄ及びＤｙの抽出反応においては、反応に伴って生成するＭｇも抽出効率を高める反応媒体として作用する。この反応における、塩素の化学ポテンシャルは、Ｍｇ／ＭｇＣｌ２平衡で決まる塩素分圧であるが、前述の「特許文献１」記載の反応では、塩素の化学ポテンシャル（塩素分圧）は、炭素雰囲気下で形成されるＦｅ／ＦｅＣｌ２平衡である点でも化学反応の本質が異なる。【００５０】
また、Ｃｌ以外のハロゲンを含むハライド塩を用いた場合にも、抽出対象である希土類元素とハロゲンとの等温ポテンシャル図に基づいて、反応温度を設定することで、溶融塩１１４に希土類元素ハロゲン化物を選択的に効率良く抽出することが可能である。【００５１】
このように、第１の実施形態の回収方法によれば、希土類合金１１０を所定温度に保持された溶融塩１１４に浸漬し保持するという極めて簡便な手法によって、希土類合金１１０に含まれる希土類元素を溶融塩１１４中にハロゲン化物として抽出することができる。【００５２】
また、抽出剤に液体を用いるため、複雑な形状の磁石スクラップ等からなる希土類合金からも効率よく希土類元素を抽出することができる。【００５３】
そして、得られた溶融塩１１４からの希土類元素の分離は公知の手法を用いて実施することができるので、簡便かつ高効率に希土類元素を回収することができる。【００５４】
また、上記実施形態では、溶融塩１１４に希土類元素ハロゲン化物を溶解させることとしたが、上記ハロゲン化物を気体として回収してもよい。例えば、溶融塩１１４に抽出させた後、あるいは抽出と同時に、希土類元素ハロゲン化物を気化させ、希土類合金１１０から希土類元素を抽出する系の外で希土類元素ハロゲン化物を回収してもよい。あるいは、鉄鋼製坩堝１１３の上方に蒸留設備を配置し、鉄鋼製坩堝１１３から蒸発させたハライド塩と希土類元素ハロゲン化物との分離を行ってもよい。【００５５】
さらに本発明では、種々の金属とハロゲンとから選択されるハライド塩を目的に応じて反応媒体に使用することとしたので、ネオジム磁石からの希土類元素の抽出のみならず、ＮｄやＤｙ以外の希土類元素の抽出を行う場合にも、適切なハライド塩を選択して用いることができる。したがって、多様な希土類元素の抽出に適用することができる方法である。【００５６】
（第２の実施形態）
図４は、本実施形態の希土類元素の回収方法で用いる回収装置の一例を示す図である。図４に示す回収装置２００は、円筒状の反応室２０１と、ヒータ２０２と、反応室の一端に設けられたガス導入口２０３と、他端に設けられたガス排出口２０４とを備えている。反応室２０１内には、処理対象物である希土類合金２１０が配置される。ガス導入口２０３からは、反応媒体であるハライド塩の気体、あるいはハロゲンの気体が反応室２０１内に供給される。ガス排出口２０４からは、反応媒体と希土類合金２１０との反応により生成した希土類元素ハロゲン化物が排出される。【００５７】
なお、抽出装置２００の具体的構成については、一例を示したに過ぎず、装置の規模や抽出プロセスに応じて適宜変更することができる。【００５８】
上記抽出装置２００により希土類元素の回収を実施するには、まず、反応室２０１内に、希土類合金２１０を配置する。処理対象物である希土類合金２１０としては、先の実施形態と同様に、ネオジム磁石やプラセオジム磁石等の希土類磁石のスクラップやスラッジ、その他の希土類合金を用いることができる。【００５９】
ガス導入口から供給される反応媒体ガスとしては、Ｌｉ，Ｎａ，Ｋ，Ｒｂ，Ｂｅ，Ｍｇ，Ｃａ，Ｓｒ，Ｂａ，Ｔｉ，Ｖ，Ｃｒ，Ｍｎ，Ｆｅ，Ｃｏ，Ｎｉ，Ｃｕ，Ｚｎ，Ａｌ，Ｓｉ，Ｃｄ，Ｓｂ，Ｐｂから選ばれる金属と、Ｆ，Ｃｌ，Ｂｒ，Ｉから選ばれるハロゲンとの化合物のガス、あるいは、組成の異なる前記化合物の混合ガスを用いることができる。【００６０】
具体的には、ＬｉＦ、ＮａＦ、ＫＦ、ＲｂＦ、ＬｉＣｌ、ＮａＣｌ、ＫＣｌ、ＲｂＣｌ、ＬｉＢｒ、ＮａＢｒ、ＫＢｒ、ＲｂＢｒ、ＬｉＩ、ＮａＩ、ＫＩ、ＲｂＩ、ＭｇＦ２、ＣａＦ２、ＳｒＦ２、ＢａＦ２、ＭｇＣｌ２、ＣａＣｌ２、ＳｒＣｌ２、ＢａＣｌ２、ＭｇＢｒ２、ＣａＢｒ２、ＳｒＢｒ２、ＢａＢｒ２、ＭｇＩ２、ＣａＩ２、ＳｒＩ２、ＢａＩ２等を反応媒体ガスとして使用することができる。【００６１】
さらには、Ｆ，Ｃｌ，Ｂｒ，Ｉから選ばれる１種又は２種以上のハロゲンガスであってもよい。【００６２】
その後、ヒータ２０２により反応室２０１内を６００Ｋ〜１５００Ｋに保持し、ガス導入口２０３から反応媒体ガスを供給しつつ数時間〜十数時間程度保持する。これにより、希土類合金１１０に含まれるＮｄやＤｙは、反応媒体であるハライド塩のガスあるいはハロゲンガスと反応してハロゲン化物（ＮｄＣｌｘやＮｄＩｘ、ＤｙＣｌｘ等）となる。【００６３】
生成した希土類元素ハロゲン化物は、反応室２０１の保持温度に応じて気体あるいは液体となる。気体である場合には未反応の反応媒体ガスとともにガス排出口２０４から排出され、回収される。ハロゲン化物の気体は、その蒸気圧の温度依存性が大きいため排出後の回収部位の温度を制御することにより、選択的に凝集させて分離回収することができる。【００６４】
一方、液体である場合には反応室２０１内に滞留したものを回収すればよい。そして、気体又は液体として回収された希土類元素ハロゲン化物は、蒸留法や水溶液に溶解して精製分離する方法により副生成物や不純物と分離することができる。【００６５】
なお、希土類合金２１０としてスクラップ等を用いる場合には、多くの場合、ＦｅやＣｕ等の共存金属２２０が反応室２０１内に存在するが、本発明に係る回収方法では、反応媒体であるハライド塩やハロゲンのガス（例えばＭｇＣｌ２）はＦｅやＣｕと反応しない。したがって、共存金属２２０を含む希土類合金２１０からであっても、高効率に希土類元素を抽出することができる。【００６６】
上記ハロゲンガスは、６００Ｋ以上の温度で蒸気圧が高いものが多く、６００Ｋ〜１８００Ｋに反応室を保持すれば、容易に気相を介して磁石合金スクラップ等が存在する部位に供給し、希土類合金２１０と反応させることができる。【００６７】
一般に高温におけるハロゲンガスの蒸気圧は高く拡散速度は大きいため、化学的に活性な磁石合金中のＮｄやＤｙは、ハロゲン化ガスと反応してＮｄやＤｙのハロゲン化物が生成する。たとえば、以下の反応のように、ＭｇＩ２のガスを１３００Ｋの反応室に供給すると、ＮｄＩ３やＤｙＩ３などが生成する。【００６８】
２Ｎｄ（ｓ）  ＋  ３ＭｇＩ２（ｌ，ｇ）  →  ２ＮｄＩ３（ｌ，ｇ）  ＋  ３Ｍｇ（ｌ，ｇ）  …（３）
Ｄｙ（ｓ）  ＋  ＭｇＩ２（ｌ，ｇ）  →  ＤｙＩ２（ｌ，ｇ）  ＋  Ｍｇ（ｌ，ｇ）      
…（４）【００６９】
反応生成物のＮｄＩ３やＤｙＩ３は、１２００Ｋ以上で１０−３ａｔｍ以上の蒸気圧を有するため、気相を介してスクラップから分離できる。具体的には、磁石合金と反応して生成したＮｄＩ３やＤｙＩ３などのハロゲンガスを、未反応の反応媒体ガスとともにガス排出口から排出し、それぞれのハロゲンガスの蒸気圧の温度依存性を利用して、個別の温度の異なる部位で選択的に凝縮させて効率よく分離回収できる。【００７０】
ＮｄやＤｙの塩化物の蒸気圧は、１３００Ｋ以下では、１０−３ａｔｍ以下と低く、塩化物ガスとして分離回収するのは実用的ではない。一方で、１３００Ｋ〜１８００Ｋでは、これらの塩化物の蒸気圧は１０−３ａｔｍ以上となるため、ＮｄやＤｙを塩化物の蒸気として希土類合金２１０から選択的に抽出し、回収することができる。【００７１】
具体的な一例として、ＦｅＣｌｘ、ＣｕＣｌｘ、ＺｎＣｌｘなどの塩化物ガスを１３００Ｋ〜１８００Ｋに保持された反応室２０１内に導入し、希土類合金２１０（希土類合金スクラップ）と反応させることで、ＮｄやＤｙを塩化物として選択的に分離回収することができる。塩化物ガスとしては、さらには、スクラップと共存するＦｅやＣｕと反応しない塩化物、さらには、有害な廃棄物が発生せず環境に対する負荷が小さいものが好ましいが、このようなものとしてはＦｅＣｌ３、ＺｎＣｌ２などが利用できる。【００７２】
このように、第２の実施形態の回収方法によれば、希土類合金２１０を所定温度に保持された反応室２０１内に配置し、反応媒体であるハライド塩又はハロゲンのガスを供給するという極めて簡便な手法によって、希土類合金２１０に含まれる希土類元素を、ハロゲン化物の気体又は液体として抽出することができる。特に本実施形態では、反応媒体に気体を用いるため、極めて複雑な形状の磁石スクラップ等であっても簡便な装置で効率よく希土類元素を抽出することができる。自動車用のモータなどに使用される磁石合金は、複雑な形状の部品の中に組み込まれているため、反応媒体を期待として供給して選択的に目的の希土類元素を抽出・分離する本方法は、スクラップ合金の高効率処理あるいは、目的の希土類元素の粗どり回収に適している。さらに、磁石合金スクラップには、ＦｅやＣｕが共存する場合が多いので、これらの共存金属の存在下でも技術的な支障がなく利用できる抽出分離法は利用価値が大きい。【００７３】
また、得られた希土類元素ハロゲン化物の分離は公知の手法を用いて実施することができるので、簡便かつ高効率に希土類元素を回収することができる。【００７４】
なお、本実施形態では予め気化された反応媒体のガスを反応室２０１の外からガス導入口２０３を介して供給することとしたが、固体又は液体のハライド塩を希土類合金２１０とともに反応室２０１内に配置し、加熱気化させたハライド塩を希土類合金２１０に供給してもよい。【００７５】
（第３の実施形態）
図５は、本実施形態の希土類元素の回収方法で用いられる抽出装置の一例を示す図である。以下の図において、図１の抽出装置１００の各部と共通する部分には、図１と共通する符合を付してある。【００７６】
図５に示す抽出装置１００は、有底のアルミナ管１０１と、アルミナ管１０１内に設けられたステンレス製の反応室１０２と、アルミナ管１０１の周囲に配設されたヒータ１０３と、反応室１０２内に配設された鉄鋼製坩堝１１３とを備えている。また、反応室１０２には、反応室１０２内の温度を測定する温度計１０４と、スポンジチタン（ゲッター剤）１０５とが配設されている。また、反応室１０２の上部には、反応室１０２内にガスを導入するガス導入口１２１と、反応室１０２内部のガスを外部に放出するガス放出口１２２と、反応室１０２を冷却する冷却ジャケット１２３と、が設けられている。【００７７】
そして、鉄鋼製坩堝１１３内には、溶融塩１１４と、ネオジム磁石等の希土類合金１１０が収容される。【００７８】
なお、坩堝の材質は鉄鋼に限定されるものではなく、収容物の抽出過程で不純物などの影響を与えずに適切な抽出過程を具現できる材質であればよい。また、抽出装置１００の具体的構成については、一例を示したに過ぎず、装置の規模や抽出プロセスに応じて適宜変更することができる。また、反応室１０２や鉄鋼製坩堝１１３等の各部材の材質についても一例を示したものであり、処理対象物である希土類合金１１０や溶融塩１１４の種類に応じて適宜変更することができる。【００７９】
図６は、本実施形態の希土類元素の回収方法で用いられる蒸留装置の一例を示す図である。図６の蒸留装置３００はアルミナ管３０１と、アルミナ管３０１内に挿入され、一方が閉口された石英管からなる反応室３０２と、アルミナ管３０１の周囲に配設されたヒータ３０３と、反応室３０２の開口部を塞ぐ栓部材３０４と、この栓部材３０４に挿入され、外部と反応室３０２内部とを連通する給排気部３０５と、を備えている。ここで、栓部材３０４は例えば合成樹脂で構成され、給排気部３０５は、例えばステンレス管が用いられている。また、反応室３０２の内壁にチタン箔３０６が配設されている。【００８０】
なお、蒸留装置３００の具体的構成については、一例を示したに過ぎず、装置の規模や蒸留プロセスに応じて適宜変更することができる。また、反応室３０２や各部材の材質についても一例を示したものであり、処理対象物である溶融塩１１４の種類に応じて適宜変更することができる。【００８１】
図７は、本実施形態の希土類元素の回収方法を示すフローチャートである。図７に示すように、本実施形態の回収方法は、ハライド塩（ＺｎＩ２など）を用いて希土類合金（Ｄｙ含有ネオジム磁石など）から希土類元素（Ｎｄ、Ｄｙなど）を抽出する工程Ｓ１０と、抽出処理後の溶融塩１１４を蒸留して、気体分、液体分及び希土類元素のハロゲン化物を含む固体分とに分離する工程Ｓ２０と、工程Ｓ２０で分離された固体分（ＮｄＩ３、ＤｙＩ３、Ｆｅ−Ｂなど）を溶媒に溶解し希土類元素化合物（Ｎｄ、Ｄｙなどの化合物）を分離する工程Ｓ３０と、希土類元素を含む溶液を精製して希土類化合物を得た後、これを還元して希土類元素（Ｎｄ、Ｄｙなど）を得る工程Ｓ４０と、を有する。なお、工程２０において分離される気体分及び液体分にはＺｎ、ＺｎＩ２又はＮｄＩ３などが含まれる。これら気体分及び液体分に存在する希土類元素のハロゲン化物（ＮｄＩ３など）は、そのまま、精製ないし還元され、希土類元素（Ｎｄ、Ｄｙなど）が回収される。また、これら気体分及び液体分に存在するハライド塩及びハライド塩を構成する金属元素（ＺｎＩ２、Ｚｎなど）を、ハライド塩として再利用することもできる。【００８２】
上記抽出装置１００及び蒸留装置３００を用いて本発明に係る回収方法による希土類元素の回収を実施するには、まず、図５に示すように、鉄鋼製坩堝１１３内に、希土類合金１１０と、溶融塩１１４となるハライド塩（液体又は固体）を収容する。また必要に応じて、ステンレスホイル１１２等で鉄鋼製坩堝１１３に蓋をしておく。【００８３】
なお、処理対象物である希土類合金１１０としては、ネオジム磁石やプラセオジム磁石等の希土類磁石のスクラップやスラッジ（加工、研削屑）が典型的なものとして挙げられるが、これらのスクラップに限らず、電池電極などからの希土類金属の回収に用いてもよく、磁石合金や水素吸蔵合金を溶製する場合に発生するスラグ等からの希土類元素の回収に用いてもよい。【００８４】
溶融塩１１４となるハライド塩としては、Ｌｉ，Ｎａ，Ｋ，Ｒｂ，Ｂｅ，Ｍｇ，Ｃａ，Ｓｒ，Ｂａ，Ｔｉ，Ｖ，Ｃｒ，Ｍｎ，Ｆｅ，Ｃｏ，Ｎｉ，Ｃｕ，Ｚｎ，Ａｌ，Ｓｉ，Ｃｄ，Ｓｂ，Ｐｂから選ばれる金属とＦ，Ｃｌ，Ｂｒ，Ｉから選ばれるハロゲンとの化合物、又は組成の異なる前記化合物の混合物を用いることができる。【００８５】
具体的には、ＬｉＦ、ＮａＦ、ＫＦ、ＲｂＦ、ＬｉＣｌ、ＮａＣｌ、ＫＣｌ、ＲｂＣｌ、ＬｉＢｒ、ＮａＢｒ、ＫＢｒ、ＲｂＢｒ、ＬｉＩ、ＮａＩ、ＫＩ、ＲｂＩ、ＭｇＦ２、ＣａＦ２、ＳｒＦ２、ＢａＦ２、ＭｇＣｌ２、ＣａＣｌ２、ＳｒＣｌ２、ＢａＣｌ２、ＭｇＢｒ２、ＣａＢｒ２、ＳｒＢｒ２、ＢａＢｒ２、ＭｇＩ２、ＣａＩ２、ＳｒＩ２、ＢａＩ２等を使用することができる。なお、本実施形態では、ハライド塩として、ヨウ化亜鉛を用いている。【００８６】
その後、ヒータ１０３により加温保持された反応室１０２内に、上記の鉄鋼製坩堝１１３を配置し、数時間〜十数時間程度保持する。これにより、希土類合金１１０に含まれるＮｄやＤｙは、ハロゲン化物となって溶融塩１１４に抽出される（工程Ｓ１０）。抽出処理の保持温度は、ハライド塩にヨウ化亜鉛を用いる場合は、７４０Ｋ乃至９００Ｋ、好ましくは７４０Ｋ乃至９００Ｋ、最も好ましくは７４０Ｋ乃至８００Ｋである。また、他のハライド塩を用いる場合は、その用いるハライド塩に応じた適宜の温度を選択すればよいが、凡そ６００Ｋ乃至１８００Ｋ、好ましくは７００Ｋ乃至１３００Ｋである。【００８７】
そして、工程Ｓ１０の坩堝内の生成物を蒸留して所望の物質（Ｚｎ、ＺｎＩ２又はＮｄＩ３など）を気体又は液体として分離し、固体分として、希土類元素のハロゲン化物を抽出後の残成分と希土類元素のハロゲン化物との固体混在物を得る（工程Ｓ２０）。この場合、坩堝内収容物を一旦取り出した後に、再び蒸留対象物を容器に収容して蒸留に供してもよいが、工程Ｓ１の坩堝をそのまま蒸留に供してもよい。この場合、抽出工程と蒸留・分離工程の連続化を図ることが可能になる。ここで、蒸留温度は、ハライド塩にヨウ化亜鉛を用いる場合は、６００Ｋ乃至１８００Ｋ、好ましくは８００Ｋ乃至１３００Ｋ、最も好ましくは８００Ｋ乃至１０００Ｋである。また、他のハライド塩を用いる場合は、その用いるハライド塩に応じた適宜の温度を選択すればよいが、凡そ６００Ｋ乃至１８００Ｋ、好ましくは８００Ｋ乃至１３００Ｋである。また、蒸留は真空蒸留に限らず、常圧であってもよい。雰囲気は不活性雰囲気が好ましい。【００８８】
また、工程Ｓ２０の蒸留により分離された、気体分及び液体分に含まれる希土類元素のハロゲン化物（ＮｄＩ３など）は、そのまま例えば熱分解により、還元に供し、希土類元素を得ることができる。あるいは、これら気体分及び液体分に存在するハライド塩及びハライド塩を構成する金属元素（ＺｎＩ２、Ｚｎなど）を、ハライド塩として再利用することもできる。【００８９】
次に、蒸留によって分離された固体分（ＮｄＩ３、ＤｙＩ３、Ｆｅ−Ｂなど）から希土類元素（Ｎｄ、Ｄｙなど）を溶媒に溶解して溶液として分離する。（工程Ｓ３０）。溶媒には回収目的の希土類元素化合物（ＮｄＩ３、ＤｙＩ３など）を溶解し、回収目的物以外の物質（Ｆｅ−Ｂなど）を溶解しないものを適宜選択する。例えば水、有機溶媒、弱酸などを用いることができるが、最も好ましいのは水である。溶解温度は用いる溶媒により適宜選択すればよく、水の場合は、室温（２９８Ｋ）以上３７３Ｋ以下が好ましく、より好ましくは室温（２９８Ｋ）以上３２３Ｋ以下である。【００９０】
次に前記希土類元素を含む溶液を精製して希土類化合物を得た後、これを還元して、希土類元素を得る（工程Ｓ４０）。例えば、溶液中に希土類イオンとして存在する希土類元素を、溶媒抽出法などにより相互分離し、例えばシュウ酸などの酸による沈殿などの既存の方法を用いて例えば酸化物や塩化物として得た後、例えば金属熱還元法や溶融塩電解法などの製錬プロセスに供して還元する。【００９１】
ここで、希土類合金１１０としてネオジム磁石（Ｎｄ−Ｆｅ−Ｂ−Ｄｙ合金）を用い、ハライド塩（溶融塩１１４）としてＺｎＩ２を用いた場合のＮｄ及びＤｙの抽出作用について説明する。【００９２】
図８は、７４０ＫにおけるＮｄ−Ｉ系及びＤｙ−Ｉ系等温化学ポテンシャル図であり、同図において水平方向に延びる線は、溶融塩１１４にＺｎＩ２を用いた場合におけるＺｎＩ２／Ｚｎ平衡時のヨウ素ポテンシャルである。図８に示すように、ＺｎＩ２／Ｚｎ平衡時のヨウ素分圧下では、ＮｄＩ３、ＤｙＩ３が安定相として存在すると予想される。したがって、Ｉ２との反応によるネオジム磁石中の希土類元素の抽出は、７４０Ｋでは以下に示す反応式に従って進行するものと考えられ、ネオジム磁石に含まれるＮｄ及びＤｙは塩化物となって溶融塩１１４に抽出されることになる。【００９３】
２Ｎｄ（ｓ）＋３ＺｎＩ２（ｌ）→２ＮｄＩ３（ｓ）＋３Ｚｎ（ｌ）
ΔＧＯ  ＝  −４７２．０ｋＪ  ａｔ  ７４０Ｋ
２Ｄｙ（ｓ）＋３ＺｎＩ２（ｌ）→２ＮｄＩ３（ｓ）＋３Ｚｎ（ｌ）
ΔＧＯ  ＝  −６１３．２７ｋＪ  ａｔ  ７４０Ｋ【００９４】
なお、ＺｎＩ２以外のハロゲンを含むハライド塩を用いた場合にも、抽出対象である希土類元素とハロゲンとの等温ポテンシャル図に基づいて、反応温度を設定することで、溶融塩１１４に希土類元素のハロゲン化物を選択的に効率良く抽出することが可能である。【００９５】
上述した本実施形態である希土類元素の回収方法によれば、希土類合金１１０を所定温度（本実施形態では、７４０Ｋ乃至９００Ｋ）に保持された溶融塩１１４に浸漬するという簡便な方法によって、希土類合金１１０に含まれる希土類元素を溶融塩１１４中にハロゲン化物として抽出することができる。また、抽出剤として液体（溶融塩１１４）を用いていることから、複雑な形状の磁石スクラップ等からなる希土類合金１１０からも効率良く希土類元素を抽出することができる。【００９６】
そして、抽出処理後の溶融塩１１４を、所定の温度条件（本実施形態では、６００Ｋ乃至１８００Ｋ）で蒸留することによって、気体分と液体分と希土類元素のハロゲン化物を含む固体分とに分離し、分離された固体分を、溶媒に溶解して希土類元素を分離し、希土類元素を含む溶液を精製することにより、希土類元素を含む化合物を確実に回収することができる。また、得られた希土類元素を含む化合物を還元すれば、希土類元素を得ることができる。【００９７】
また、本実施形態では、蒸留によって分離される気体分及び液体分に希土類元素のハロゲン化物が含まれているが、この気体分及び液体分に含まれる希土類元素のハロゲン化物（ＮｄＩ３など）は、そのまま例えば熱分解により、還元されるため、この回収方法全体として、希土類元素の回収率を向上させることができる。【００９８】
また、本実施形態においては、目的（回収する希土類元素、処理する希土類合金等）に応じて反応媒体に使用するハライド塩を、上述のように選択することが可能である。よって、ネオジム磁石からの希土類元素の抽出のみならず、ＮｄやＤｙ以外の希土類元素の抽出を行う場合にも、適切なハライド塩を選択して用いることができ、多様な希土類元素の抽出に適用することができる。【００９９】
ここで、本実施形態においては、ハライド塩としてヨウ化亜鉛を用いている。ヨウ化物ガスは、塩化物ガスに比して高い蒸気圧が得られるため、蒸留・分離工程における温度を低く設定することが可能となる。【０１００】
（第４の実施形態）
図９は、本実施形態の希土類元素の回収方法で用いる抽出装置の一例を示す図である。図９に示す抽出装置１００は、有底のアルミナ管１０１ａと、アルミナ管１０１ａ内に設けたアルミナ管１０１ａより高さの低いステンレス製の反応室１０２ａと、アルミナ管１０１ａの周囲に配設されたヒータ１０３と、反応室１０２ａ内に設置された鉄鋼製坩堝１１３ａとを備えている。【０１０１】
坩堝１１３ａの底部には、溶融塩１１４の排出口が設けられ、反応室１０２ａ、アルミナ管１０１ａの底部を液密に貫通する溶融塩排出管１３０を介して、坩堝１１３ａ内の溶融塩１１４は抽出装置１００外に排出されるようになっている。【０１０２】
坩堝１１３ａ内には、溶融塩１１４が収容され、この溶融塩１１４中には、ワイヤー１１１により吊り下げられた希土類合金１１０を収容してステンレス鋼製スクラップ保持バスケット１１５が浸漬される。【０１０３】
アルミナ管１０１ａの上部はスクラップ取出口とされ、ワイヤー挿通孔１１６と溶融原料投入口１１７を備えた開閉可能な蓋体１１８で覆われている。なお、溶融原料等の交換は、蓋体１１８を開放してアルミナ管１０１ａの上部から行われる。【０１０４】
反応室１０２ａの上部には、ワイヤー１１１の通過を許容するスリット１１９ａを形成した開閉式の熱遮蔽板１１９が配置され、反応時には反応室１０２ａの上部を覆い、溶融原料の投入時およびスクラップの取出し時には引起されて反応室１０２ａの上部を開放するようになっている。反応室１０２ａに雰囲気ガスを供給する場合には、溶融原料投入口１１７から供給される。【０１０５】
アルミナ管１０１ａの反応室１０２ａより上に位置する側部には、回収目的物の析出温度に調節されたアルミ枝管１３１が設けられ、このアルミ枝管１３１内には気化成分を析出させて捕集する有底円筒状の析出物捕集器１３２が開口部を反応室１０２ａ側に向けて配置されている。アルミ枝管１３１の管端は、析出物捕集器１３２の出し入れ口とされ、常時は析出物捕集器１３２を収容した状態で開閉可能な蓋体１３３により覆われている。【０１０６】
反応室１０２ａには、反応室１０２ａ内の温度を測定する温度計１０４が設けられている。本実施形態は、たとえば、図２や図７のフローチャートに示された実施形態のように実施される。図７に示すように実施する例を説明すると、本実施形態では、ヒータ１０３により加温保持された反応室１０２ａ内に配置された坩堝１１３ａに溶融塩１１４を投入し、ネオジム磁石等の希土類合金１１０が収容されたステンレス鋼製スクラップ保持バスケット１１５を坩堝１１３ａ内に浸漬し、数時間〜十数時間程度保持する。これにより、希土類合金１１０に含まれるＮｄやＤｙは、ハロゲン化物となって溶融塩１１４に抽出される（工程Ｓ１０）。抽出処理の保持温度は、ハライド塩にヨウ化亜鉛を用いる場合は、７４０Ｋ乃至９００Ｋ、好ましくは７４０Ｋ乃至９００Ｋ、最も好ましくは７４０Ｋ乃至８００Ｋである。また、他のハライド塩を用いる場合は、その用いるハライド塩に応じた適宜の温度を選択すればよいが、凡そ６００Ｋ乃至１８００Ｋ、好ましくは７００Ｋ乃至１３００Ｋである。【０１０７】
そして、さらに、工程Ｓ１０で生じた坩堝内の抽出物を含む溶融塩の加熱を続けて蒸留し、所望の物質（Ｚｎ、ＺｎＩ２又はＮｄＩ３など）を気体として溶融塩から分離し、析出物捕集器１３２内に固体分（ＮｄＩ３、ＤｙＩ３、Ｆｅ−Ｂなど）として析出させる。【０１０８】
この後、ＮｄやＤｙのハロゲン化物を含む析出物１２０は、溶媒に溶解させて溶液として分離する（工程Ｓ３０）。溶媒には回収目的の希土類元素化合物（ＮｄＩ３、ＤｙＩ３など）を溶解し、回収目的物以外の物質（Ｆｅ−Ｂなど）を溶解しないものを適宜選択する。例えば水、有機溶媒、弱酸などを用いることができるが、最も好ましいのは水である。溶解温度は用いる溶媒により適宜選択すればよく、水の場合は、室温（２９８Ｋ）以上３７３Ｋ以下が好ましく、より好ましくは室温（２９８Ｋ）以上３２３Ｋ以下である。【０１０９】
この溶液を湿式で還元精製することにより所望の希土類元素を回収することができる（工程Ｓ４０）。【０１１０】
本発明の第４の実施形態によれば、抽出と蒸留を同一の装置で、半自動的に実施できるので、操作が容易であり、回収コストの低減を図ることができる。
【実施例】
【０１１１】
次に、本発明の実施例について説明する。【０１１２】
（実施例１）
図１に示した抽出装置１００を用いて、ネオジム磁石合金からのＮｄ及びＤｙの抽出実験を行った。【０１１３】
まず、無水ＭｇＣｌ２を充分に真空乾燥した後、ステンレス鋼製スクラップ保持バスケット１１５内に保持されたネオジム磁石合金（２６％Ｎｄ、５％Ｄｙ、６８％Ｆｅ、１％Ｂ）とともに鉄鋼製坩堝１１３に充填した。この鉄鋼製坩堝１１３を１２７３Ｋに昇温した反応室１０２内に導入後、アルゴンガス雰囲気下で３〜１２時間保持した。反応後、ステンレス鋼製スクラップ保持バスケット１１５を引き上げ、鉄鋼製坩堝１１３を電気炉内で徐冷して、鉄鋼製坩堝１１３内の溶融塩１１４及び磁石合金試料を回収した。【０１１４】
回収した試料について、Ｘ線回折（ＸＲＤ）による相の同定、誘導結合プラズマ原子発光分光法（ＩＣＰＡＥＳ）及び電位差滴定法による組成分析を行った。【０１１５】
ネオジム磁石合金を溶融塩１１４中に６時間浸漬させた際の、反応前後のネオジム磁石合金試料、ならびに溶融塩１１４のＸ線回折パターンを図１０に示す。【０１１６】
抽出処理前のネオジム磁石合金ではネオジム磁石の主相であるＮｄ２Ｆｅ１４Ｂ相の存在が確認できたが、抽出処理後の試料からはＦｅ相のみが確認された。また、抽出処理後に得られた塩については、抽出処理前のＭｇＣｌ２相に加えてＮｄＣｌ３相が観察された。これにより、ネオジム磁石合金中のＮｄが溶融塩１１４中に塩化物として抽出されたことが確認された。【０１１７】
次に、実験前後の各試料の重量及びＮｄ、Ｄｙの濃度から求める磁石合金試料からの希土類元素含有率ＲｉＭ／Ｍを、さらに塩中に移行したＮｄ及びＤｙの量から求める希土類元素抽出率ＲｉＳ／Ｍを、以下の式（５）及び式（６）に従って算出した。【０１１８】
【数１】
0005424352.tif 000002
【０１１９】
図１１に、これらの値を浸漬時間ｔ”に対してプロットした結果を示す。図１１から明らかなように、浸漬時間ｔ”の増加に伴い、ネオジム磁石合金中の希土類元素量が減少し、条件によっては８０％以上の抽出率でＮｄやＤｙを溶融塩中に抽出することができる。【０１２０】
以上の結果から、溶融塩ＭｇＣｌ２を用いて磁石合金中の希土類元素を選択的に塩化し、抽出することが可能であることが実験により明らかとなった。【０１２１】
なお、熱力学的にはＤｙＣｌ２の生成反応も進むと考えられるものの、今回の実験ではＸ線回折によるＤｙＣｌ２の同定はされなかった。これは、溶融塩中のＤｙの濃度が低い（〜４％）ことが原因と考えられる。また、本実験条件では反応生成物の液体Ｍｇも抽出反応の促進に寄与していると考えられる。【０１２２】
（実施例２）
図５に示した抽出装置１００及び図６に示した蒸留装置３００を用いて、ネオジム磁石合金からＮｄ及びＤｙの回収を行った。【０１２３】
まず、抽出装置１００を用いて、溶融塩（ＺｎＩ２）と小片にしたネオジム磁石合金を混合して、坩堝に収容し、反応温度７４０Ｋ，反応時間１２時間で処理した。抽出処理後の溶融塩について、誘導結合プラズマ原子発光分光法（ＩＣＰ−ＡＥＳ）でＺｎ，Ｎｄ，Ｄｙ，Ｆｅを測定し、電位差滴定法でＩを測定し、組成分析を行った。その結果、処理後の溶融塩から、５．６質量％のＮｄ及び１．１質量％のＤｙが検出された。【０１２４】
次に抽出処理で得られた試料について、蒸留装置３００を用いて１０７３Ｋで１時間の真空蒸留を行った。【０１２５】
図１２に示すように工程Ｓ１０で得られた試料を収容した容器（ステンレス製坩堝）３１０とゲッター剤であるスポンジチタン３１１を反応室３０２内に配置した。また、反応室３０２内壁には試料回収のためにチタン箔３０６を配した。真空ポンプで反応室３０２内を排気したのち、アルゴンガスを反応室３０２内に充填することにより不活性雰囲気とした。この操作を数回繰り返した後、真空ポンプで反応室３０２内を排気した。その後、ヒータ３０３を加熱して、反応室３０２内の容器（坩堝）部を１０７３Ｋに昇温し、６時間保持した。この間、反応室３０２内は真空ポンプによる排気を行い続けた。反応後、反応室３０２を徐冷し、反応室２０３内壁に析出した析出物と容器（坩堝）内に残留した固体分を回収した。【０１２６】
図１３は、上記工程の結果得られた析出物Ａ，Ｂと容器（坩堝）内の固体分Ｃの位置および温度を示したもので、図１４は、ＸＲＤで解析した結果である。【０１２７】
これによれば、低温側の４１０Ｋ乃至６４０Ｋでの析出物ＡにはＺｎＩ２が、高温側の９２０Ｋでの析出物ＢにはＮｄＩ１．９５が、容器（坩堝）３１０内の固体分ＣにはＦｅが確認された。ここで、ＮｄＩ１．９５などの低級ヨウ化物が生成したのは、生成したＮｄＩ３と磁石合金中のＮｄが反応し、ＮｄＩx（ｘ＜３）が生成したことによる。さらに、析出物Ａには金属皮膜Ｍが付着しており、この金属被膜Ｍは、Ｚｎであることが確認された。また、誘導結合プラズマ原子発光分光法（ＩＣＰ−ＡＥＳ）でＺｎ，Ｎｄ，Ｄｙ，Ｆｅを測定し、電位差滴定法でＩを測定して組成分析を行ったところ、析出物Ｂには２５．１質量％のＮｄと２．７質量％のＤｙが確認された。また、容器（坩堝）内の固体分Ｃには１８．２質量％のＮｄと３．５質量％のＤｙと４６．５質量％のＦｅが確認された。【０１２８】
次に、坩堝内に残留していた固体分Ｃを蒸留水に浸漬したところ、固体分Ｃの一部が水相へと溶解し、固体残渣が得られた。【０１２９】
図１５はこの残渣をＸＲＤで解析した結果であり、Ｆｅが確認された。水相中からは希土類元素とヨウ素のみが検出され、蒸留水への浸漬により、希土類元素を水相中に分離することに成功した。また、誘導結合プラズマ原子発光分光法（ＩＣＰ−ＡＥＳ）でＺｎ，Ｎｄ，Ｄｙ，Ｆｅを測定し、電位差滴定法でＩを測定して組成分析を行ったところ、水相中に溶解した化合物中のＮｄ含有量は２８．９質量％,Ｄｙ含有量は１．４質量％であった。【０１３０】
以上の結果から、溶融塩ＺｎＩ２を用いて磁石合金中の希土類元素を選択的にヨウ化させ、溶融塩中に抽出させるとともに、抽出処理後の反応物を蒸留分離することで、固体分から希土類元素を回収できることが確認された。
【図１】
0005424352.tif 000003
【図２】
0005424352.tif 000004
【図３】
0005424352.tif 000005
【図４】
0005424352.tif 000006
【図５】
0005424352.tif 000007
【図６】
0005424352.tif 000008
【図７】
0005424352.tif 000009
【図８】
0005424352.tif 000010
【図９】
0005424352.tif 000011
【図１０】
0005424352.tif 000012
【図１１】
0005424352.tif 000013
【図１２】
0005424352.tif 000014
【図１３】
0005424352.tif 000015
【図１４】
0005424352.tif 000016
【図１５】
0005424352.tif 000017